(57)【要約】  産業資材用ファスナーテープは、経糸（４）及び緯糸（５）を織り合せた織物組織からなるテープ主体部（２）と、該テープ主体部（２）の側縁に沿って設けられて、エレメント列（１１）が取り付けられるエレメント取付部（３）とを有する、スライドファスナー（５０）用のファスナーテープ（１）であって、前記テープ主体部（２）で、緯糸（５）を経糸（４）よりも太くしてなるものである。
2014196082.tif 000002
【特許請求の範囲】
【請求項１】
経糸４及び緯糸５を織り合せた織物組織からなるテープ主体部２と、該テープ主体部２の側縁に沿って設けられて、エレメント列１１が取り付けられるエレメント取付部３とを有する、スライドファスナー５０用の産業資材用ファスナーテープ１であって、前記テープ主体部２で、緯糸５を経糸４よりも太くしてなる、産業資材用ファスナーテープ。
【請求項２】
前記テープ主体部２の緯糸５及び経糸４のそれぞれをともに、延伸糸で構成してなる、請求項１に記載の産業資材用ファスナーテープ。
【請求項３】
前記テープ主体部２の緯糸５及び経糸４のそれぞれのフィラメント数をともに、１００ｄｔｅｘ当たり８．０本〜１１．０本としてなる、請求項１または２に記載の産業資材用ファスナーテープ。
【請求項４】
前記テープ主体部２の経糸４の繊度を３３０ｄｔｅｘ以下とし、前記テープ主体部２の緯糸５の繊度を３３０ｄｔｅｘより大きくしてなる、請求項１〜３のいずれか一項に記載の産業資材用ファスナーテープ。
【請求項５】
前記テープ主体部２の緯糸５及び経糸４がともにカーボンブラックを含有してなる、請求項１〜４のいずれか一項に記載の産業資材用ファスナーテープ。
【請求項６】
前記エレメント取付部３を、前記テープ主体部２から連続して延びる緯糸５により、前記経糸４と平行に延びてエレメント列１１の各エレメント１０の保持に供される芯紐６を織り込むとともに、該芯紐６とテープ主体部２との間で、前記緯糸５に、前記経糸４に平行な一本以上の縦繊維７を織り合せて構成し、
エレメント取付部３の前記縦繊維７を、テープ主体部２の経糸４よりも太くしてなる、請求項１〜５のいずれか一項に記載の産業資材用ファスナーテープ。
【請求項７】
前記芯紐６が、前記経糸４に平行に延びる一本以上の芯糸６ａと、該芯糸６ａの周囲を取り囲んで設けられて編物組織を有する外側編成層６ｂとを具え、前記芯糸６ａを延伸糸とするとともに、前記外側編成層６ｂを仮撚り加工糸で構成してなる、請求項６に記載の産業資材用ファスナーテープ。
【請求項８】
前記外側編成層６ｂの編物組織のコース数を、２．５４ｃｍ間に２１．５〜２５としてなる、請求項７に記載の産業資材用ファスナーテープ。
【請求項９】
前記芯糸６ａの繊度を８００〜２０００ｄｔｅｘとしてなる、請求項７または８に記載の産業資材用ファスナーテープ。
【請求項１０】
前記外側編成層６ｂを、一本当たり７５〜３３０ｄｔｅｘの繊度としてなる、請求項７〜９のいずれか一項に記載の産業資材用ファスナーテープ。
【請求項１１】
前記芯紐６の芯糸６ａ及び外側編成層６ｂがともに、カーボンブラック及び耐候剤の少なくとも一方を含有してなる、請求項７〜１０のいずれか一項に記載の産業資材用ファスナーテープ。
【請求項１２】
ファスナーテープと、該ファスナーテープのエレメント取付部３に取り付けた複数のエレメント１０からなるエレメント列１１と、エレメント列１１に嵌め合わされて該エレメント列１１に沿って摺動変位するスライダー２０とを備えてなるスライドファスナー５０であって、前記ファスナーテープを、請求項１〜１１のいずれか一項に記載の産業資材用ファスナーテープ１としてなる、スライドファスナー。
【請求項１３】
エレメント列１１の各エレメント１０を、カーボンブラックを含有する樹脂材料で形成してなる、請求項１２に記載のスライドファスナー。
【請求項１４】
スライダー２０が、めっき処理を施した丹銅、或いは、カーボンブラック及び耐候剤の少なくとも一方を含有する樹脂材料からなる、請求項１２または１３に記載のスライドファスナー。
【発明の詳細な説明】
【技術分野】
【０００１】
この発明は、織物組織を有し、ビニールハウスや、漁網等の農林水産用ネット資材その他の産業資材に用いられるスライドファスナーの一部を構成するファスナーテープ及び、それを備えるスライドファスナーに関するものであり、具体的には、ファスナーテープの、主としてテープ主体部の厚みを大幅に増大させることなしに、スライドファスナーの延びる方向に直交する横方向に沿うテープ緯引強度を有効に高めることのできる技術を提案するものである。
【背景技術】
【０００２】
スライドファスナーは一般に、複数のエレメントからなり相互に対向配置される一対のエレメント列と、それらの各エレメント列が取り付けられてエレメント列を開閉部分の生地等に連結する布状のファスナーテープと、対向するエレメント列を相互に噛合ないし分離させるべくエレメントの整列方向に沿って摺動するスライダーとで構成されて、スライダーの摺動操作により、エレメント列が相互に分離もしくは噛合されることで、その部分の開閉を可能にするべく機能する。
なおここで、上記のファスナーテープとして従来は、特許文献１、２等に記載されているように、経糸及び緯糸を織り合せてなるテープ主体部、及び、そのテープ主体部の側縁に沿って設けられて、エレメント列が取り付けられる芯紐を有するエレメント取付部で構成したものが知られている。【０００３】
ところで、かかるスライドファスナーは、たとえば、漁業の分野で利用される定置網や養殖用仕切り網その他の漁網で、その設置ないし取外し作業を容易なものとすること等を目的として、複数の網部分の連結及び分割を可能にするために設けられる場合があるが、このような用途においては、スライドファスナーの一部をなすファスナーテープは、特に多大な引張力が作用することになる横方向、つまり、布状ファスナーテープの平面内でスライドファスナーの延びる向きに直交する方向に大きな引張強度を発揮することが必要とされる。
【先行技術文献】
【特許文献】
【０００４】
【特許文献１】実公昭５８―１２８６６号公報
【特許文献２】実公昭５９―２５２１５号公報
【発明の概要】
【発明が解決しようとする課題】
【０００５】
しかるに、ファスナーテープの上述したテープ緯引強度を高めるため、ファスナーテープを構成する経糸及び緯糸を両糸とも単純に太くすると、略直角に交錯する経糸及び緯糸からなるファスナーテープの厚みが、たとえば、衣料向けのスライドファスナーのそれに比して極めて厚くなり、この場合、スライダーをエレメント列上で摺動させるべく操作する際の、スライダーの摺動抵抗が大きくなるので、操作性が低下し、またテープが硬くなって縫製性が悪化するという問題があった。【０００６】
この発明は、従来技術が抱えるこのような問題を解決することを課題とするものであり、それの目的とするところは、ファスナーテープ厚みの大幅な増大を招くことなしに、たとえばビニールハウスや漁網に用いる場合等に要求される程度の、所要のテープ緯引強度を十分に確保することのできる産業資材用ファスナーテープ及び、それを備えるスライドファスナーを提供することにある。
【課題を解決するための手段】
【０００７】
この発明の産業資材用ファスナーテープは、経糸及び緯糸を織り合せた織物組織からなるテープ主体部と、該テープ主体部の側縁に沿って設けられて、エレメント列が取り付けられるエレメント取付部とを有する、スライドファスナー用のファスナーテープであって、前記テープ主体部において、緯糸を経糸よりも太くしてなるものである。【０００８】
この発明の産業資材用ファスナーテープでは、後述のＤＴＹのような嵩高加工を施さない糸である延伸糸、いわゆるＦＤＹで構成することが好ましい。このＦＤＹは、たとえば、ＤＴＹよりも高強度になるよう延伸倍率が２倍以上であって、引張強度が５．０ｃＮ/ｄｔｅｘ以上であるものとすることができる。
ここで、この発明の産業資材用ファスナーテープでは、前記テープ主体部の緯糸及び経糸のそれぞれのフィラメント数をともに、１００ｄｔｅｘ当たり８．０本〜１１．０本とすることが好ましく、また、前記テープ主体部の経糸の繊度は３３０ｄｔｅｘ以下とする一方、前記テープ主体部の緯糸の繊度は３３０ｄｔｅｘより大きくすることが好ましい。
なお好ましくは、前記テープ主体部の緯糸及び経糸がともにカーボンブラックを含有するものとする。【０００９】
またここで、この発明の産業資材用ファスナーテープでは、前記エレメント取付部を、前記テープ主体部から連続して延びる緯糸により、前記経糸と平行に延びてエレメント列の各エレメントの保持に供される芯紐を織り込むとともに、該芯紐とテープ主体部との間で、前記緯糸に、前記経糸に平行な一本以上の縦繊維を織り合せて構成し、そして、エレメント取付部の前記縦繊維を、テープ主体部の経糸よりも太くすることが好ましい。【００１０】
ここにおいて、前記芯紐が、前記経糸に平行に延びる一本以上の芯糸と、該芯糸の周囲を取り囲んで設けられて編物組織を有する外側編成層とを具える場合は、前記芯糸を上記の延伸糸とするとともに、前記外側編成層を、仮撚り工程を経て嵩高加工が施されて延伸倍率が１．５〜２倍の仮撚り加工糸、いわゆるＤＴＹで構成することが好ましい。【００１１】
そしてまたこの場合は、前記外側編成層の編物組織のコース数を、２．５４ｃｍ間に２１．５〜２５とすること、前記芯糸の繊度を８００〜２０００ｄｔｅｘとすること、及び、前記外側編成層を、一本当たり７５〜３３０ｄｔｅｘの繊度とすることがそれぞれ好ましい。
また好ましくは、前記芯紐の芯糸及び外側編成層がともに、カーボンブラック及び／又は耐候剤を含有するものとする。【００１２】
この発明のスライドファスナーは、ファスナーテープと、該ファスナーテープのエレメント取付部に取り付けた複数のエレメントからなるエレメント列と、エレメント列に嵌め合わされて該エレメント列に沿って摺動変位するスライダーとを備えてなるスライドファスナーであって、前記ファスナーテープを、上記のいずれかの産業資材用ファスナーテープとしてなるものである。
このスライドファスナーでは、エレメント列の各エレメントを、カーボンブラックを含有する樹脂材料で形成することが好ましく、また、スライダーが、めっき処理を施した丹銅、或いは、カーボンブラック及び／又は耐候剤を含有する樹脂材料からなるものとすることが好ましい。
【発明の効果】
【００１３】
この発明の産業資材用ファスナーテープによれば、使用時に特に大きな引張力が作用することになるテープ主体部で緯糸を経糸よりも太くしたことにより、テープ主体部の厚みを大幅に増大させることなしに、テープ緯引強度を有効に高めることができる。
【図面の簡単な説明】
【００１４】
【図１】この発明のファスナーテープの一実施形態を、その一部について模式的に示す正面図である。
【図２】図１のＩＩ−ＩＩ線に沿う断面図である。
【図３】図１のファスナーテープが有する芯紐の外側編成層を、その編物組織をほどいた状態で示す部分斜視図、及び、それのｂ−ｂ線に沿う横断面図である。
【図４】図１のファスナーテープを備えるスライドファスナーを示す正面図である。
【発明を実施するための形態】
【００１５】
以下に図面に示すところに基いて、この発明の実施の形態について詳細に説明する。
図１に例示するファスナーテープ１は、後述するように、スライダー及び、複数のエレメントを整列配置したエレメント列と組み合わせることでスライドファスナーを構成する布状のものであって、図では右側に位置するテープ主体部２とそのテープ主体部２の左側縁に沿って連続して設けられ、エレメント列が取り付けられるエレメント取付部３とを有してなる。
なおこのファスナーテープ１は、たとえば、自動車資材、土木・建築資材、工業用資材、農林・水産資材等の、主に非衣料分野である産業資材に用いられるものである。
【００１６】
ここで、テープ主体部２は、図１に示すように、ここでは図示しないエレメントの整列方向（図１では上下方向）に向けて延びる経糸４、及び、布状のファスナーテープ１の平面内で、エレメントの整列方向に直交する方向（図１では左右方向）に向けて延びる緯糸５の相互を織り合せた織物組織からなり、それらの経糸４及び緯糸５のそれぞれはともに、一本のフィラメントからなる単糸、または、二本以上のフィラメントの撚り構造になる撚り糸もしくは、無撚り構造になる引揃え糸とすることができる。
【００１７】
そしてこの発明では、緯糸５と経糸４とを長さと重さの比で表される繊度で相互に比較した場合に、図１に誇張して示すように、上記のテープ主体部２の緯糸５を経糸４よりも太くする。
このことによれば、特に漁網等に用いるスライドファスナーのテープ主体部１では、エレメントの整列方向である縦方向よりも、エレメントの整列方向に直交する方向である横方向に大きな引張力が作用するところ、緯糸５を経糸４よりも太くしたことにより、かかる横方向の緯引強度を、たとえば漁網で必要とされる程度まで十分に高めることができ、しかも、緯糸５及び経糸４の両糸を太くする場合に比して、テープ主体部２の厚みの増大を小さく抑えることができる。しかも、緯糸を太い糸にしたことにより、緯糸の繊維表面が紫外線等により劣化した場合でも、緯糸内部まで劣化が進行し難く、緯引強度保持率が向上する。
なお、テープ主体部２の厚みは、より詳細には、たとえば、０．５０ｍｍ〜０．７０ｍｍとすることができる。
【００１８】
ここで、テープ主体部１の上述したような引張強度を有効に高めるとの観点からは、テープ主体部１の緯糸５及び経糸４のそれぞれを、２倍以上の延伸倍率で引き伸ばされて、仮撚り工程を経ない糸である延伸糸（高強度のＦＤＹ）で構成することが好ましい。なかでも、経糸４は、複数本の延伸糸を撚り合わせた撚り構造とし、かつ、緯糸５は、複数本の延伸糸を撚り合わせずに引き揃えた無撚り構造とすることが特に好ましく、この場合は、有撚糸とした経糸４の、織機での糸切れを防止し製織性を向上させ、また製織性に影響のない緯糸５を無撚りとすることで、有撚加工費の増大を抑制し低コスト化を実現することが出来る。
【００１９】
またここで、上記の経糸４及び緯糸５のそれぞれのフィラメント数を、１００ｄｔｅｘ当たり８．０本〜１１．０本としたときは、テープに対してフィラメントの比表面積が小さくなる為、フィラメント内部への紫外線劣化が抑制されて耐候性をさらに向上させることができ、また、ミシン目強度の低下を抑制することができる。これはすなわち、当該フィラメント数が、１００ｄｔｅｘ当たり８．０本未満の場合は、縫製時に目ズレが生じて、ミシン目強度が低下するおそれがあり、一方、１００ｄｔｅｘ当たり１１．０本を超える場合は、テープに対するフィラメントの比表面積の増大の故に耐候性能が低下する可能性がある。
【００２０】
そしてまた好ましくは、経糸４の繊度は３３０ｄｔｅｘ以下、より好ましくは２８０ｄｔｅｘ以下とする一方で、緯糸５の繊度は３３０ｄｔｅｘより大きくし、より好ましくは４７０ｄｔｅｘより大きくする。これにより、高い引張強度が必要とされる緯糸５の緯引強度をさらに向上させつつも、経糸４の繊度を小さくして、テープ主体部２の厚みを薄く維持することができる。また、緯糸５ほどは高強度が要求されない経糸４の繊度を小さくすることで、製造コストの低減を図ることができる。
言い換えれば、経糸４の繊度が３３０ｄｔｅｘを超える場合は、緯糸５の繊度によっては、テープ主体部２の厚みが、衣料向けのスライドファスナーのテープ主体部と比較して大きく増大する可能性があり、また、緯糸５の繊度が３３０ｄｔｅｘ以下の場合は、所期したほどの緯引強度を得られないことが懸念される。
【００２１】
なおこの発明のファスナーテープ１で「繊度」というときは、その糸が単一のフィラメントからなる場合は、その一本のフィラメントの繊度を意味し、あるいは、その糸が複数本のフィラメントからなる場合は、その糸を構成するそれらのフィラメントの各繊度の合算値の総計を意味するものとする。
【００２２】
ここにおいて、主として屋外で使用されることの多い漁網等の産業資材では、それの所望の箇所に開閉機能を付与するべく取り付けられるスライドファスナーは、紫外線等に対して有効な耐候性を有することが望ましい。従って、スライドファスナーの構成部材であるファスナーテープ１の、たとえば、ポリエチレンテレフタレート（ＰＥＴ）、ポリプロピレン（ＰＰ）またはポリエチレン（ＰＡ）等の樹脂材料からなる経糸４及び緯糸５のそれぞれをともに、紫外線吸収剤やラジカル捕捉剤その他の耐候剤を含有した糸、または、カーボンブラックを含有した黒原着の糸とすることが、カーボンブラックによる紫外線吸収効果によって糸の劣化、色褪せを防止できる点で好ましい。ここで、紫外線吸収剤としては、たとえば、ベンゾトリアゾール系、ベンゾフェノン系、サリシレート系、シアノアクリレート系、トリアジン系、オギザニリド系、ニッケル錯塩等を挙げることができ、また、ラジカル捕捉剤としては、ヒンダードアミン系等を挙げることができる。
【００２３】
ところで、この実施形態のファスナーテープ１では、緯糸５を、テープ主体部２を越えて図１では左側に向けて延長させるとともに、「Ｕ」字状に折り返して右側に向けて延在させ、そして、緯糸５のその延長部分と、縦方向に延びて緯糸５よりも太く、かつ、たとえば図１の奥行方向に二本並べて配置した芯紐６と、横方向で芯紐６を挟んで両側のそれぞれに配置されて、いずれも縦方向に延びる、たとえば四本の縦繊維７及び二本の締糸８とを織り合せることで、エレメント取付部３を構成する。このエレメント取付部３の芯紐６は、それ自身の太さが太いことにより、図２に示すように、布状のファスナーテープ１の表面側もしくは裏面側から突出して位置することになって、たとえば樹脂材料の射出成形等によって図２に示す如く配設されたエレメント１０を保持して、エレメント１０の、ファスナーテープ１からの意図しない外れを防止するべく機能する。
なおここでは、図２に断面図で示すところから解かるように、縦繊維７は、布状をなすファスナーテープ１の平面に沿って並べて配置し、締糸８は、当該平面に直交するテープ表裏方向に並べて配置している。
【００２４】
このように、芯紐６とテープ主体部２との間に、一本〜三本または五本以上とすることも可能な縦繊維７を、前記の経糸４と平行に延在させて設けた場合、かかる縦繊維７は、経糸４よりも太いものとすることが好ましい。
これによれば、エレメント１０を樹脂材料で形成するに際し、エレメント取付部３の一部を、モールドの成形キャビティ内に配置した状態で、キャビティへ液体状の溶融樹脂を流し込んだ時に、太さの太い縦繊維７を設けた箇所で、溶融樹脂の液漏れを防止することができる。
【００２５】
ここにおいて、この実施形態では、エレメント保持機能を有する上記の芯紐６は、経糸４に平行に延びて、使用状態でエレメント整列方向に作用する張力等に対抗する一本以上の芯糸６ａを有してなるものである。
そして、エレメント整列方向の引張強度を十分に高めるため、上記の芯糸６ａを、先に述べた延伸糸（ＦＤＹ）の一本または複数本を撚り合わせて、もしくは撚り合わせずに引き揃えて、また必要に応じてそれらを束ねて構成することが好ましい。かかる芯糸の繊度は、好ましくは８００〜２０００ｄｔｅｘ、より好ましくは１１００〜１５００ｄｔｅｘとする。
【００２６】
しかるに、芯糸６ａは一般に、フィラメント数の少ない糸で構成されることから、ファスナーテープ１の使用に伴って、エレメント１０から繰り返し力を受けて潰れやすくなり、また、芯紐６によるエレメント保持効果が十分に得られなくなって、ファスナーテープ１へのエレメント１０の付着強度が低下する懸念がある。
このことに対しては、芯紐６を撚り紐とすること等に代えて、図３（ａ）及び（ｂ）に例示するように、経糸４に平行に延びる一本以上、たとえば五本の芯糸６ａの周囲に、編物組織を有する外側編成層６ｂを、芯糸６ａを取り囲む姿勢で設けて、それらの芯糸６ａと外側編成層６ｂとで芯紐６を構成し、それにより、芯紐６の強度を高めることで対処することができる。
【００２７】
この外側編成層６ｂは、公知の編み方で形成することができるが、たとえば、図３に示すところでは、芯糸６ａの周囲で９０°おきに四本のラッチニードルＮ１〜Ｎ４を配置した状態で、１８０°の間隔をおくラッチニードルＮ１とＮ３、Ｎ２とＮ４のそれぞれに、たとえば四本の編糸Ｔを、芯糸６ａの外面に沿って周方向に「８」の字を描くように曲折させて送るとともに、その折り返し箇所にニードルループＬ１、Ｌ２を形成しつつ、編成方向の先端側のニードルループＬ１を、後方側に隣接するニードルループＬ２に絡み合わせて、芯糸６ａの周囲に筒状の編物組織を形成することにより行うことが可能である。
【００２８】
そしてここでは、外側編成層６ｂの編物組織のコース数を多くすること、すなわち、編込みの密度を高くすることで、芯紐６を硬くして使用時の芯紐６の潰れを防止し、それにより、エレメント保持機能を有効に高めることができる。具体的には、外側編成層６ｂの編物組織の、横方向のループ段数であるコース数を、２．５４ｃｍ間に２１．５〜２５とすることが好ましい。これはすなわち、外側編成層６ｂのコース数を２１．５未満とした場合は、少ないコース数の故に、芯紐６を十分に硬くできない結果として、エレメント保持機能を有効に向上させ得ない可能性があり、一方、このコース数が２５を超えると、製織時のテープ折れ曲り等により、芯紐６の外側編成層６ｂから内部の芯糸６ａがループ状にはみだした場合、後工程で芯紐６が熱収縮した際にはみだした芯糸６ａが戻らず、不良となる可能性がある。
【００２９】
またこの場合、外側編成層６ｂの編糸Ｔは、延伸倍率が１．５〜２倍で、仮撚り加工が施されたことによって嵩高性及び伸縮性を有する仮撚り加工糸（ＤＴＹ）とすることが好ましい。これにより、エレメントの射出成形の際に、ＤＴＹ製の外側編成層６ｂに樹脂材料が付着し易くなるので、横方向の大きな引張力が作用した場合であっても、エレメント１０を芯紐６に確実に保持させることができる。
なお、外側編成層６ｂを構成する各編糸Ｔは、一本以上のフィラメントを撚り合わせることにより、または撚り合わせずに単にまとめることにより構成することができる。この編糸Ｔの繊度は、たとえば７５〜３３０ｄｔｅｘとすることができるが、好ましくは、これを１００〜１７０ｄｔｅｘとする。
【００３０】
図１及び２に示すところでは、芯紐６は、布状のファスナーテープ１の表面側及び裏面側のそれぞれに一本ずつ配置して合計二本設けている。この場合は、ファスナーテープ１の表面側及び裏面側のそれぞれで線状に突出する芯紐６によって、そこに取り付けた各エレメント１０が強固に係合されることになるので、エレメント保持機能がさらに高まることになるが、芯紐６の配設本数はこれに限定されるものではない。
なお、エレメント取付部３の、芯糸６ａ、外側編成層６ｂを構成する糸及び縦繊維７もまた、経糸４及び緯糸５と同様に、カーボンブラックを含有した樹脂材料からなる黒原着の糸とすることが、耐候性向上の観点から好ましい。
【００３１】
このような芯紐６で、仮に、外側編成層６ｂ及び芯糸６ａの双方をＦＤＹで構成した場合は、射出成形による樹脂材料からなるエレメントの、ＦＤＹで構成した外側編成層６ａとの付着力が、外側編成層６ａをＤＴＹで構成した場合ほどに大きくならないので、エレメントを十分確実に保持できない可能性がある。
ところで、ファスナーを生地に縫製した際、ファスナーテープ１の縫製部がミシン糸により引張られて収縮し、相対的にエレメント部がテープ端部に比べて長くなる。それによって、左右のストリンガーを勘合させた状態ではチェーンが波打った状態になる。この現象をチェーンパッカリングと呼び、このようなチェーンパッカリングの発生を防止するため、エレメント１０の射出成形の際には、モールドキャビティに配置されるエレメント取付部３を若干短い形状のバイアステープとすることが望ましい。しかし、外側編成層６ｂ及び芯糸６ａを両方ともＤＴＹとした場合は、ＤＴＹ製の芯糸６ａが熱収縮しないことによって、バイアステープにすることができなくなるので、外側編成層６ｂでのパッカリングの発生を有効に防止し得ない懸念がある。
従って、芯紐６を構成する芯糸６ａと外側編成層６ｂのそれぞれの糸の種類の組合せとしては、芯糸６ａをＦＤＹとし、外側編成層６ｂの編糸をＤＴＹとすることが特に好ましい。
【００３２】
なおここで、図示の実施形態では、図１に示すように、芯紐６からテープ主体部２側（図１の右側）に向けて芯紐６を含めずに数えて四本目の糸までを縦繊維７とし、それよりも芯紐６から離れる方向に存在する糸を経糸４としている。つまり、このファスナーテープ１では、エレメント取付部３とテープ主体部２との境界を、芯紐６からテープ主体部２側に向けて数えて四本目と五本目の間としている。
エレメント整列方向に直交する横方向で、エレメント取付部３の、ファスナーテープ１全体に占める割合は、たとえば、１０％〜１５％とすることができる。
【００３３】
以上に述べたファスナーテープ１は、他の構成部材とともに、図４に示すようなスライドファスナー５０を構成することができる。すなわち、かかるスライドファスナー５０は、上記のファスナーテープ１と、そのファスナーテープ１のエレメント取付部３に取り付けた複数のエレメント１０からなるエレメント列１１と、エレメント列１１に嵌め合わされて該エレメント１０の整列方向（図４では上下方向）に沿って摺動変位するスライダー２０とを備え、さらにここでは、スライダー２０に、使用者の保持に供される引手３０を取り付けてなるものである。
【００３４】
ここで、エレメント列１１の各エレメント１０は、たとえば、ポリオキシメチレン（ＰＯＭ）、ポリブチレンテレフタレート（ＰＢＴ）、アクリロニトリルスチレンアクリレート（ＡＳＡ）またはポリアミド（ＰＡ）等の樹脂材料で形成することができるが、スライドファスナー５０の耐候性を向上させるとの観点からは、上記のなかでもＰＯＭ樹脂が好ましく、また、かかる樹脂材料に、先述のカーボンブラックその他の紫外線吸収剤を含有させることが好ましい。止め具や開き具もまた、エレメント１０と同様の材質とすることができる。
なお、エレメント１０の、エレメント取付部３への取付けは、先述の、樹脂材料による射出成形の他、たとえば、金属製のエレメントの、エレメント取付部３への加締固定や、コイル状のエレメントの内部に芯紐６を配置した状態での、エレメントの、エレメント取付部３への縫着等により行うことができる。
そしてまた、スライダー２０は、丹銅にめっきを施して形成することが、亜鉛のダイカストからなるものに比して、耐候性及び塩水による腐食の耐性に優れる点で好ましい。
【実施例】
【００３５】
次に、この発明のファスナーテープを試作し、その性能を評価したので以下に説明する。
まず、実施例テープ１並びに、比較例テープ１及び２を試作し、それらの各テープのテープ主体部の強度を評価した。【００３６】
実施例テープ１は、図１及び２に示す構造を有するものであり、緯糸及び経糸の両糸にＦＤＹを用いるとともに、緯糸は繊度４７０ｄｔｅｘでフィラメント数４８本とする一方、経糸は繊度２８０ｄｔｅｘでフィラメント数２５本として、緯糸を経糸よりも太くしたものである。【００３７】
比較例テープ１は、緯糸及び経糸の両糸とも繊度を３３０ｄｔｅｘでフィラメント数を９６本として、緯糸と経糸の太さを互いに等しくしたことを除いて、実施例テープ１と同様の構成を有するものとした。また、比較例テープ２は、緯糸及び経糸の両糸とも繊度を２８０ｄｔｅｘでフィラメント数を２４本として、緯糸と経糸の太さを等しくしたことを除いて、実施例テープ１と同様の構成を有するものとした。【００３８】
上記の各ファスナーテープにつき、ＪＩＳ  Ｌ１０９６に規定される織物及び編物の生地試験方法に準拠して、引張速度２００ｍｍ／ｍｉｎで、テープの延びる方向に対して垂直方向（エレメントの整列方向に直交する方向）に引っ張るテープ緯引試験を行い、テープ緯引強度を測定した。
また、ＪＩＳ  Ｌ１０９６に規定される織物及び編物の生地試験方法に準拠して、切込みを入れたテープ両端を掴んで、速度２００ｍｍ／ｍｉｎで引張試験を行った際の平均強度をテープ引裂強度として測定した。
これらの試験結果を、諸元とともに表１に示す。【００３９】
【表１】
2014196082.tif 000003
【００４０】
表１に示すところから解かるように、緯糸を経糸よりも太くした実施例テープ１は、比較例テープ１、２に比して、テープ緯引強度及びテープ引裂強度が大きな値となっていることから、緯糸を経糸よりも太くすることにより、テープ緯引強度を有効に向上できることが明らかである。【００４１】
次いで、実施例テープ２〜６を試作し、それらの各テープのエレメント保持性能について評価を行った。
実施例テープ２は、図１及び２に示す構造を有するものであるが、複数の芯糸を撚り合わせて芯紐を構成し、外側編成層を有しないものであり、この芯糸の種類はＦＤＹとした。【００４２】
また、実施例テープ３は、芯紐を、図３に示すような、芯糸の周囲に外側編成層を設けたものとし、この芯糸及び外側編成層をともにＦＤＹで構成したことを除いて、実施例テープ２と同様の構成を有するものとした。なおここでは、外側編成層のコース数を２１．７５とした。実施例テープ４は、外側編成層をＤＴＹとし、それのコース数を１７．５としたことを除いて、実施例テープ３と同様の構成とした。実施例テープ５は、コース数を２０としたことを除いて、実施例テープ４と同様の構成とした。実施例テープ６は、コース数を２１．７５としたことを除いて、実施例テープ４と同様の構成とした。【００４３】
これらの実施例テープ２〜６に対して、チェーン横引強度、エレメント滑り強度及びエレメント引抜強度を求めた。
ここで、チェーン横引強度は、ＪＩＳ  Ｓ３０１５に準拠し、ファスナーチェーンに対して垂直方向に、グリップ幅２５ｍｍ、速度２００ｍｍ／ｍｉｎで引張試験を行って求めた破壊強度を意味する。そして、エレメント滑り強度は、ＡＳＴＭ  Ｄ２０６１に準拠して、エレメントの一つをストリンガーと並行方向に、速度３００ｍｍ／ｍｉｎで引張試験を行った際の移動時の強度であり、また、エレメント引抜強度は、ＡＳＴＭ  Ｄ２０６１に準拠して、エレメントの一つをストリンガーに対して垂直方向に、速度３００ｍｍ/ｍｉｎで引張試験を行った際の破壊強度である。
それらの結果を表２に示す。【００４４】
【表２】
2014196082.tif 000004
【００４５】
表２に示す結果から明らかなように、芯紐を撚り紐とした実施例テープ２よりも、芯紐を芯糸及び外側編成層で構成した実施例テープ３〜６のほうが、チェーン横引強度、エレメント滑り強度及びエレメント引抜強度のいずれもが高い値となっていることが解かる。また、実施例３〜６では、外側編成層をＤＴＹとした実施例テープ４〜６は、それをＦＤＹとした実施例テープ３に比して、チェーン横引強度及びエレメント引抜強度の結果が良いことが解かる。そして、芯紐構造及び糸の種類の条件が等しい実施例テープ４〜６では、外側編成層のコース数を多くするほど、チェーン横引強度が向上することが明らかである。
【符号の説明】
【００４６】
１  ファスナーテープ
２  テープ主体部
３  エレメント取付部
４  経糸
５  緯糸
６  芯紐
６ａ芯糸
６ｂ  外側編成層
１０  エレメント
１１  エレメント列
２０  スライダー
３０  引手
５０  スライドファスナー
【図１】
2014196082.tif 000005
【図２】
2014196082.tif 000006
【図３】
2014196082.tif 000007
【図４】
2014196082.tif 000008
【手続補正書】
【提出日】平成28年12月2日(2016.12.2)
【手続補正１】
【補正対象書類名】特許請求の範囲
【補正対象項目名】全文
【補正方法】変更
【補正の内容】
【特許請求の範囲】
【請求項１】
経糸４及び緯糸５を織り合せた織物組織からなるテープ主体部２と、該テープ主体部２の側縁に沿って設けられて、エレメント列１１が取り付けられるエレメント取付部３とを有する、スライドファスナー５０用の産業資材用ファスナーテープ１であって、前記テープ主体部２で、緯糸５を経糸４よりも太くしてなり、
前記エレメント取付部３を、前記テープ主体部２から連続して延びる緯糸５により、前記経糸４と平行に延びてエレメント列１１の各エレメント１０の保持に供される芯紐６を織り込むとともに、該芯紐６とテープ主体部２との間で、前記緯糸５に、前記経糸４に平行な一本以上の縦繊維７を織り合せて構成し、
エレメント取付部３の前記縦繊維７を、テープ主体部２の経糸４よりも太くしてなる、産業資材用ファスナーテープ。
【請求項２】
前記テープ主体部２の緯糸５及び経糸４のそれぞれをともに、延伸糸で構成してなる、請求項１に記載の産業資材用ファスナーテープ。
【請求項３】
前記テープ主体部２の緯糸５及び経糸４のそれぞれのフィラメント数をともに、１００ｄｔｅｘ当たり８．０本〜１１．０本としてなる、請求項１または２に記載の産業資材用ファスナーテープ。
【請求項４】
前記テープ主体部２の経糸４の繊度を３３０ｄｔｅｘ以下とし、前記テープ主体部２の緯糸５の繊度を３３０ｄｔｅｘより大きくしてなる、請求項１〜３のいずれか一項に記載の産業資材用ファスナーテープ。
【請求項５】
前記テープ主体部２の緯糸５及び経糸４がともにカーボンブラックを含有してなる、請求項１〜４のいずれか一項に記載の産業資材用ファスナーテープ。
【請求項６】
前記芯紐６が、前記経糸４に平行に延びる一本以上の芯糸６ａと、該芯糸６ａの周囲を取り囲んで設けられて編物組織を有する外側編成層６ｂとを具え、前記芯糸６ａを延伸糸とするとともに、前記外側編成層６ｂを仮撚り加工糸で構成してなる、請求項１〜５のいずれか一項に記載の産業資材用ファスナーテープ。
【請求項７】
前記外側編成層６ｂの編物組織のコース数を、２．５４ｃｍ間に２１．５〜２５としてなる、請求項６に記載の産業資材用ファスナーテープ。
【請求項８】
前記芯糸６ａの繊度を８００〜２０００ｄｔｅｘとしてなる、請求項６または７に記載の産業資材用ファスナーテープ。
【請求項９】
前記外側編成層６ｂを、一本当たり７５〜３３０ｄｔｅｘの繊度としてなる、請求項６〜８のいずれか一項に記載の産業資材用ファスナーテープ。
【請求項１０】
前記芯紐６の芯糸６ａ及び外側編成層６ｂがともに、カーボンブラック及び耐候剤の少なくとも一方を含有してなる、請求項６〜９のいずれか一項に記載の産業資材用ファスナーテープ。
【請求項１１】
ファスナーテープと、該ファスナーテープのエレメント取付部３に取り付けた複数のエレメント１０からなるエレメント列１１と、エレメント列１１に嵌め合わされて該エレメント列１１に沿って摺動変位するスライダー２０とを備えてなるスライドファスナー５０であって、前記ファスナーテープを、請求項１〜１０のいずれか一項に記載の産業資材用ファスナーテープ１としてなる、スライドファスナー。
【請求項１２】
エレメント列１１の各エレメント１０を、カーボンブラックを含有する樹脂材料で形成してなる、請求項１１に記載のスライドファスナー。
【請求項１３】
スライダー２０が、めっき処理を施した丹銅、或いは、カーボンブラック及び耐候剤の少なくとも一方を含有する樹脂材料からなる、請求項１１または１２に記載のスライドファスナー。
【手続補正２】
【補正対象書類名】明細書
【補正対象項目名】０００７
【補正方法】変更
【補正の内容】
【０００７】
この発明の産業資材用ファスナーテープは、経糸及び緯糸を織り合せた織物組織からなるテープ主体部と、該テープ主体部の側縁に沿って設けられて、エレメント列が取り付けられるエレメント取付部とを有する、スライドファスナー用のファスナーテープであって、前記テープ主体部において、緯糸を経糸よりも太くしてなり、前記エレメント取付部を、前記テープ主体部から連続して延びる緯糸により、前記経糸と平行に延びてエレメント列の各エレメントの保持に供される芯紐を織り込むとともに、該芯紐とテープ主体部との間で、前記緯糸に、前記経糸に平行な一本以上の縦繊維を織り合せて構成し、エレメント取付部の前記縦繊維を、テープ主体部の経糸よりも太くしてなるものである。
【手続補正３】
【補正対象書類名】明細書
【補正対象項目名】０００９
【補正方法】削除
【補正の内容】
【国際調査報告】
2014196082.tif 000009
2014196082.tif 000010
2014196082.tif 000011
2014196082.tif 000012